(57)【特許請求の範囲】
【請求項１】
顔料を、アニオン性基を有する水溶性ポリマー（ｘ）及びアニオン性基を有する水不溶性ポリマー（ｙ）で分散させた後、前記アニオン性基と反応しうる官能基を有する架橋剤で、前記ポリマーを架橋処理してなる水系インクであり、ポリマー１ｇ当たりの架橋剤量が１．２〜３．０ｍｍｏｌ当量／ｇであり、架橋処理後のポリマー１ｇ当たりのアニオン性基量が１．８〜３．０ｍｍｏｌ／ｇである、インクジェット記録用水系インク。
【請求項２】
〔水不溶性ポリマー（ｙ）／水溶性ポリマー（ｘ）〕の重量比が２．０〜５．０である、請求項１に記載のインクジェット記録用水系インク。
【請求項３】
架橋前のポリマーのアニオン性基の平均中和度が１０〜９０モル％である、請求項１又は２に記載のインクジェット記録用水系インク。
【請求項４】
水不溶性ポリマー（ｙ）が、グラフトポリマーである、請求項１〜３のいずれかに記載のインクジェット記録用水系インク。
【請求項５】
下記工程（I）〜（III）を有する、請求項１〜４のいずれかに記載のインクジェット記録用水系インクの製造方法。
工程（I）：顔料をアニオン性基を有する水溶性ポリマー（ｘ）及び水で分散し、水分散体を得る工程
工程（II）：工程（I）で得られた水分散体にアニオン性基を有する水不溶性ポリマー（ｙ）を添加して更に分散し、顔料を含有するポリマー粒子（Ａ）を含む分散体を得る工程
工程（III）：工程（II）で得られた分散体に、架橋処理を行う工程
【請求項６】
工程（II）が、工程（I）で得られた水分散体と、水不溶性ポリマー（ｙ）、有機溶媒、及び水を含有する水不溶性ポリマー（ｙ）の分散体とを混合し、分散する工程である、請求項５に記載のインクジェット記録用水系インクの製造方法。
【発明の詳細な説明】
【技術分野】
【０００１】
本発明はインクジェット記録用水系インクに関する。
【背景技術】
【０００２】
インクジェット記録方式は、非常に微細なノズルからインク液滴を記録部材に直接吐出し、付着させて、文字や画像を得る記録方式である。この方式は、フルカラー化が容易で、かつ安価であり、記録部材として普通紙が使用可能、被印字物に対して非接触、という数多くの利点があるため普及が著しい。
インクジェット記録に使用されるインクとしては、耐水性や耐候性の観点から、近年、顔料、ポリマー、及び水を分散させた顔料系インクが主に使用されている。
【０００３】
顔料系のインクジェット記録用水分散体及び水系インクに関しては、保存安定性を改善するための種々の提案がなされている。
例えば、特許文献１には、顔料を、界面活性剤及び／又は水可溶性樹脂を用いて予め水媒体に分散させる第１工程、第１工程で得られた分散液と特定の分子量を有する自己乳化型樹脂を水溶性溶剤に溶解させた液とを混合し、顔料表面に自己乳化型樹脂を固着させる第２工程からなる水性顔料分散体の製造方法が開示されている。
特許文献２には、着色剤を含有する架橋ポリマー粒子を含む水系インクであって、水の含有量が６０重量％を超え、着色剤の含有量が１０重量％以上であり、架橋ポリマー粒子が着色剤を含有する水不溶性ポリマー粒子を架橋剤で架橋して得られるものであり、かつ塩基で中和されたアニオン性基を有するものであるインクジェット記録用水系インクが開示されている。
【０００４】
しかしながら、特許文献１及び２の水分散体及び水系インクは、再分散性において十分に満足のいくものではない。ここで、再分散性とは、インクジェット記録方式において、インク液滴を吐出するノズル孔周辺に付着し乾燥したインクが、インク中に再溶解ないし再分散する性質をいう。再分散性が悪いと、インク中に粗大粒子が発生し、吐出性が悪化するという問題が発生する。
【先行技術文献】
【特許文献】
【０００５】
【特許文献１】特開２０００−２３９３９２号公報
【特許文献２】特開２００９−１０８１１５号公報
【発明の概要】
【発明が解決しようとする課題】
【０００６】
本発明は、印字濃度と保存安定性とを満足しつつ、再分散性に優れたインクジェット記録用水系インクを提供することを課題とする。
【課題を解決するための手段】
【０００７】
本発明者らは、アニオン性基を有する水溶性ポリマーとアニオン性基を有する水不溶性ポリマーとを使用して、顔料を分散させた後、ポリマーを架橋処理してなる水系インクであり、ポリマー１ｇ当たりのアニオン性基量及び架橋剤量が特定範囲にある水系インクが、印字濃度及び保存安定性を満足しつつ、再分散性に優れることを見出した。
すなわち、本発明は、次の（１）〜（２）を提供する。
（１）顔料を、アニオン性基を有する水溶性ポリマー（ｘ）及びアニオン性基を有する水不溶性ポリマー（ｙ）で分散させた後、前記アニオン性基と反応しうる官能基を有する架橋剤で、前記ポリマーを架橋処理してなる水系インクであり、ポリマー１ｇ当たりの架橋剤量が０．８〜３．０ｍｍｏｌ当量／ｇであり、架橋処理後のポリマー１ｇ当たりのアニオン性基量が１．５〜３．０ｍｍｏｌ／ｇである、インクジェット記録用水系インク。
（２）下記工程（I）〜（III）を有する、前記（１）のインクジェット記録用水系インクの製造方法。
工程（I）：顔料をアニオン性基を有する水溶性ポリマー（ｘ）及び水で分散し、水分散体を得る工程
工程（II）：工程（I）で得られた水分散体にアニオン性基を有する水不溶性ポリマー（ｙ）を添加して更に分散し、顔料を含有するポリマー粒子（Ａ）を含む分散体を得る工程
工程（III）：工程（II）で得られた分散体に、架橋処理を行う工程
【発明の効果】
【０００８】
本発明によれば、印字濃度と保存安定性とを満足しつつ、再分散性に優れたインクジェット記録用水系インクを提供することができる。
【発明を実施するための形態】
【０００９】
本発明のインクジェット記録用水系インクは、顔料を、アニオン性基を有する水溶性ポリマー（ｘ）及びアニオン性基を有する水不溶性ポリマー（ｙ）で分散させた後、前記アニオン性基と反応しうる官能基を有する架橋剤で、前記ポリマーを架橋処理してなる水系インクであり、ポリマー１ｇ当たりの架橋剤量が０．８〜３．０ｍｍｏｌ当量／ｇであって、架橋処理後のポリマー１ｇ当たりのアニオン性基量が１．５〜３．０ｍｍｏｌ／ｇであることを特徴とする。
なお、本発明において、「アニオン性基量」とは、架橋処理後の未中和のアニオン性基と塩基で中和したアニオン性基量の合計量を意味する。
また、「水系」とは、水系インクに含まれる媒体中で、水が最大割合（例えば媒体中５０重量％以上）を占めていることを意味するものであり、媒体が水のみの場合もあり、水と一種以上の有機溶媒との混合溶媒の場合も含まれる。
本発明においては、アニオン性基と反応しうる官能基を有する架橋剤を用いることで、アニオン性基を有する水溶性ポリマー（ｘ）とアニオン性基を有する水不溶性ポリマー（ｙ）とが架橋され、顔料から水溶性ポリマー（ｘ）が脱離するのを抑制して保存安定性を向上させ、更に、アニオン性基量を特定量含有させることにより、乾燥後のポリマーの水系インクへの膨潤性を向上させ、その結果、再分散性を向上させることができると考えられる。再分散性は、乾燥後のインクの分散性の尺度であり、インクジェットインクのノゾルの詰まりと相関があると考えられる。
以下、本発明に用いられる各成分について説明する。
【００１０】
＜顔料＞
本発明に用いられる顔料は、無機顔料及び有機顔料のいずれであってもよい。また、必要に応じて、それらと体質顔料を併用することもできる。
無機顔料としては、例えば、カーボンブラック、金属酸化物、金属硫化物、金属塩化物等が挙げられる。黒色水系インクにおいては、カーボンブラックが好ましい。カーボンブラックとしては、ファーネスブラック、サーマルランプブラック、アセチレンブラック、チャンネルブラック等が挙げられる。
有機顔料としては、色相は特に限定されず、赤色有機顔料、黄色有機顔料、青色有機顔料、オレンジ有機顔料、グリーン有機顔料等の有彩色顔料をいずれも用いることができる。
例えば、フタロシアニン顔料、キナクリドン顔料、イソインドリノン顔料、ジオキサジン顔料、ペリレン顔料、ペリノン顔料、チオインジゴ顔料、アントラキノン顔料、キノフタロン顔料、ジアゾ顔料、アゾ顔料等が挙げられる。
【００１１】
例えば、フタロシアニン顔料としては、Ｃ．Ｉ．ピグメント・グリーン７、３６、３７、ピグメント・ブルー１６、７５、１５等が挙げられ、キナクリドン顔料としては、Ｃ．Ｉ．ピグメント・バイオレット１９、４２、Ｃ．Ｉ．ピグメント・レッド１２２、１９２、２０２、２０７、２０９等が挙げられ、ジオキサジン顔料としては、Ｃ．Ｉ．ピグメント・バイオレット２３、３７等が挙げられ、ペリレン顔料としては、Ｃ．Ｉ．ピグメント・レッド１９０、２２４、Ｃ．Ｉ．ピグメント・バイオレット２９等が挙げられ、ペリノン顔料としては、Ｃ．Ｉ．ピグメント・オレンジ４３、Ｃ．Ｉ．ピグメント・レッド１９４等が挙げられ、チオインジゴ顔料としては、Ｃ．Ｉ．ピグメント・レッド８８等が挙げられ、アントラキノン顔料としては、Ｃ．Ｉ．ピグメント・イエロー１４７等が挙げられ、ジアゾ顔料としては、Ｃ．Ｉ．ピグメント・イエロー１３、８３、１８８等が挙げられ、アゾ顔料としては、Ｃ．Ｉ．ピグメント・レッド１８７、１７０、４８、５３、２４７、Ｃ．Ｉ．ピグメント・イエロー７４、１５０、Ｃ．Ｉ．ピグメント・オレンジ６４等が挙げられる。
また、固溶体顔料も用いることができる。固溶体顔料としては、β型、γ型等の無置換キナクリドンと、２，９−ジクロルキナクリドン、３，１０−ジクロルキナクリドン、４，１１−ジクロルキナクリドン等のジクロロキナクリドンからなるキナクリドン固溶体顔料が挙げられる。
【００１２】
＜水溶性ポリマー（ｘ）と水不溶性ポリマー（ｙ）の定義＞
本発明において、「アニオン性基を有する水溶性ポリマー（ｘ）」（以下、単に「水溶性ポリマー（ｘ）」ともいう）及び「アニオン性基を有する水不溶性ポリマー（ｙ）」（以下、単に「水不溶性ポリマー（ｙ）」ともいう）とは、それらのポリマーのアニオン性基を酢酸又は水酸化ナトリウムで１００％中和したもの１０ｇが、２５℃の純水１００ｇに、全て溶解すれば、該ポリマーは本発明における「水溶性ポリマー（ｘ）」である。なお、市販のポリマーを用いる場合、又は合成時に酢酸又は水酸化ナトリウム以外の中和剤で中和されたポリマーは、１００％の中和度に満たない場合は、酢酸又は水酸化ナトリウムを加え、１００％中和として前記溶解性を判断する。中和度は後述する方法で求めることができる。
前記の溶解性試験を行い、１００％の中和度で溶解しない部分があるポリマーの場合、純水がポリマー内に浸透し難いため、次のような手順（具体的には実施例の方法）で、水溶性ポリマー（ｘ）と水不溶性ポリマー（ｙ）とに分離することができる。
すなわち、予めポリマーをメチルエチルケトン等の有機溶媒に溶解しておき、その１００％中和品を純水中に滴下し、有機溶媒を除去して濃度を１０重量％にした水分散物を、遠心分離によって分離し、沈殿したポリマーを「水不溶性ポリマー（ｙ）」、溶解しているポリマーを「水溶性ポリマー（ｘ）」とする。ただし、ポリマー中の「水溶性ポリマー（ｘ）」及び「水不溶性ポリマー（ｙ）」の各々の重量％は、小数点一桁目を四捨五入する。
【００１３】
＜アニオン性基を有する水溶性ポリマー（ｘ）＞
本発明に用いられる水溶性ポリマー（ｘ）に特に制限はないが、顔料の分散を効率よく行う観点から、ポリエステル、ポリウレタン、ビニル系ポリマー等が挙げられる。それらの中では、保存安定性の観点から、ビニル単量体（ビニル化合物、ビニリデン化合物、ビニレン化合物）の付加重合により得られるビニル系が好ましく、（ａ）アニオン性基含有モノマー（以下「（ａ）成分」ともいう）と（ｂ）疎水性モノマー（以下「（ｂ）成分」ともいう）とを含むモノマー混合物（以下、単に「モノマー混合物（ｘ）」ともいう）を共重合させてなるビニル系ポリマーがより好ましい。
【００１４】
〔（ａ）アニオン性基含有モノマー〕
（ａ）アニオン性基含有モノマーは、得られるポリマー粒子の分散性を高める観点から用いられる。ポリマー粒子の分散性が高まれば、水系インクの吐出性が向上するものと考えられる。
（ａ）アニオン性基含有モノマーとしては、カルボン酸基含有モノマー、スルホン酸基含有モノマー、リン酸基含有モノマー等が挙げられる。
カルボン酸基含有モノマーとしては、アクリル酸、メタクリル酸、クロトン酸、イタコン酸、マレイン酸、フマル酸、シトラコン酸、２−メタクリロイルオキシメチルコハク酸等が挙げられる。
スルホン酸基含有モノマーとしては、スチレンスルホン酸、２−アクリルアミド−２−メチルプロパンスルホン酸、３−スルホプロピル（メタ）アクリレート、ビス−（３−スルホプロピル）−イタコン酸エステル等が挙げられる。
リン酸基含有モノマーとしては、ビニルホスホン酸、ビニルホスフェート、ビス（メタクリロキシエチル）ホスフェート、ジフェニル−２−アクリロイルオキシエチルホスフェート、ジフェニル−２−メタクリロイルオキシエチルホスフェート、ジブチル−２−アクリロイルオキシエチルホスフェート等が挙げられる。
上記アニオン性モノマーの中では、ポリマー粒子の分散性の観点から、アクリル酸及びメタクリル酸がより好ましく、水への溶解性の観点から、アクリル酸が更に好ましい。
【００１５】
〔（ｂ）疎水性モノマー〕
（ｂ）疎水性モノマーは、ポリマーの顔料への親和性を高める観点から用いられる。疎水性モノマーとしては、アルキル（メタ）アクリレート、芳香族基含有モノマー等が挙げられ、顔料との親和性を高め、分散性、安定性を高める観点から、芳香族基含有モノマーが好ましい。
アルキル（メタ）アクリレートとしては、炭素数１〜２２、好ましくは炭素数６〜１８のアルキル基を有するものが好ましく、例えば、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、シクロヘキシル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート等が挙げられる。
なお、本明細書において、「（イソ又はターシャリー）」及び「（イソ）」は、これらの基が存在する場合としない場合の双方を意味し、これらの基が存在しない場合には、ノルマルを示す。また、「（メタ）アクリレート」は、アクリレート及び／又はメタクリレートを示す。
芳香族基含有モノマーとしては、スチレン系モノマー及び芳香族基含有（メタ）アクリレートが挙げられる。スチレン系モノマーとしては、スチレン及び２−メチルスチレンが好ましく、芳香族基含有（メタ）アクリレートとしては、ベンジル（メタ）アクリレート、フェノキシエチル（メタ）アクリレートが好ましい。
【００１６】
水溶性ポリマー（ｘ）は、（ａ）成分に由来する構成単位を、顔料を含有するポリマー粒子の保存安定性と再分散性を高める観点から、好ましくは１０〜５０重量％、より好ましくは１５〜４０重量％、更に好ましくは２０〜４０重量％含有する。
また、水溶性ポリマー（ｘ）は、（ｂ）成分に由来する構成単位を、好ましくは５０〜９０重量％、より好ましくは６０〜９０重量％、更に好ましくは６０〜８０重量％含有する。（ｂ）成分に由来する構成単位としては、スチレン系モノマーに由来する構成単位が好ましく、スチレン系モノマーに由来する構成単位の含有量は、水溶性ポリマー（ｘ）の全構成単位中、５０〜９０重量％が好ましく、６０〜８０重量％がより好ましい。
水溶性ポリマー（ｘ）は、分散性の観点から、その重量平均分子量が、好ましくは１０００〜３００，０００、より好ましくは２，０００〜２００，０００である。なお、該ポリマーの重量平均分子量は、実施例に記載の方法により測定することができる。
水溶性ポリマー（ｘ）の酸価は、好ましくは１００〜４００ＫＯＨｍｇ／ｇ、より好ましくは１５０〜３００ＫＯＨｍｇ／ｇ更に好ましくは１７０〜２８０ＫＯＨｍｇ／ｇである。
水溶性ポリマー（ｘ）の市販品としては、例えば、ＢＡＳＦジャパン株式会社のジョンクリル（登録商標）５７Ｊ、同６０Ｊ、同６１Ｊ、同６３Ｊ、同７０Ｊ、同ＰＤ−９６Ｊ、同５０１Ｊ等が挙げられる。
【００１７】
＜アニオン性基を有する水不溶性ポリマー（ｙ）＞
本発明に用いられる、アニオン性基を有する水不溶性ポリマー（ｙ）に特に制限はないが、顔料の分散を効率よく行う観点から、ポリエステル、ポリウレタン、ビニル系ポリマー等が挙げられる。それらの中では、その保存安定性の観点から、ビニル単量体（ビニル化合物、ビニリデン化合物、ビニレン化合物）の付加重合により得られるビニル系が好ましく、（ａ）アニオン性基含有モノマー（前記の（ａ）成分と同じ）と（ｂ）疎水性モノマー（前記の（ｂ）成分と同じ）とを含むモノマー混合物（以下、単に「モノマー混合物（ｙ）」ともいう）を共重合させてなるビニル系ポリマーがより好ましい。
水不溶性ポリマー（ｙ）における（ａ）塩生成基含有モノマーとしては、ポリマー粒子の分散性の観点から、カルボン酸モノマーが好ましく、アクリル酸及びメタクリル酸がより好ましい。
水不溶性ポリマー（ｙ）における（ｂ）疎水性モノマーとしては、ポリマーの顔料への親和性を高める観点から、スチレン、ベンジル（メタ）アクリレートが好ましく、スチレンがより好ましい。
また、水系インクの保存安定性を向上させる観点から、水溶性ポリマー（ｘ）と水不溶性ポリマー（ｙ）における（ｂ）成分は同一であることが好ましい。
更に、任意である（ｃ）マクロマー（以下「（ｃ）成分」ともいう）由来の構成単位を有していてもよく、（ａ）成分由来の構成単位、（ｂ）成分由来の構成単位、及び（ｃ）成分由来の構成単位を全て含む、水不溶性グラフトポリマーが、顔料と親和性が高く、水不溶性ポリマーで顔料を含有させるために好ましい。
【００１８】
〔（ｃ）マクロマー〕
（ｃ）マクロマーは、片末端に重合性官能基を有する数平均分子量５００〜１００，０００の化合物であり、ポリマーの顔料への親和性を高める観点から用いることができる。ポリマーの顔料への親和性が高まれば、ポリマー粒子の分散安定性が向上し、水系インクの吐出性が向上するものと考えられる。片末端に存在する重合性官能基としては、アクリロイルオキシ基又はメタクリロイルオキシ基が好ましく、メタクリロイルオキシ基がより好ましい。その数平均分子量は、５００〜１００，０００であり、１，０００〜１０，０００が好ましい。なお、数平均分子量は、溶媒として１ｍｍｏｌ／Ｌのドデシルジメチルアミンを含有するクロロホルムを用いたゲルクロマトグラフィー法により、標準物質としてポリスチレンを用いて測定される。
（ｃ）マクロマーとしては、ポリマーの顔料への親和性を高める観点から、スチレン系マクロマー、芳香族基含有（メタ）アクリレート系マクロマー、及びシリコーン系マクロマーが好ましい。
スチレン系マクロマーとしては、スチレン系モノマー単独重合体、又はスチレン系モノマーと他のモノマーとの共重合体が挙げられる。共重合体の場合、ポリマーの顔料への親和性を高める観点から、スチレン系モノマーの含有量は５０重量％以上が好ましく、７０重量％以上がより好ましい。共重合される他のモノマーとしては、芳香族基含有（メタ）アクリレート又はアクリロニトリル等が挙げられる。スチレン系モノマーとしては、スチレン、２−メチルスチレン等が挙げられる。
スチレン系マクロマーの具体例としては、ＡＳ−６（Ｓ）、ＡＮ−６（Ｓ）、ＨＳ−６（Ｓ）（東亜合成株式会社の商品名）等が挙げられる。
【００１９】
芳香族基含有（メタ）アクリレート系マクロマーとしては、芳香族基含有（メタ）アクリレートの単独重合体又はそれと他のモノマーとの共重合体が挙げられる。共重合体の場合、ポリマーの顔料への親和性を高める観点から、芳香族基含有（メタ）アクリレートの含有量は５０重量％以上が好ましく、７０重量％以上がより好ましい。芳香族基含有（メタ）アクリレートとしては、ヘテロ原子を含む置換基を有していてもよい炭素数７〜１２のアリールアルキル基又はアリール基を有する（メタ）アクリレートであり、例えばベンジル（メタ）アクリレート、フェノキシエチル（メタ）アクリレート等が挙げられ、ベンジル（メタ）アクリレートが好ましい。共重合される他のモノマーとしては、スチレン系モノマー及びアクリロニトリル等が挙げられる。
マクロマーはシリコーン系マクロマーであってもよく、シリコーン系マクロマーとしては、片末端に重合性官能基を有するオルガノポリシロキサン等が挙げられる。
水不溶性ポリマー（ｙ）における（ｃ）マクロマーとしては、水溶性ポリマー（ｘ）との親和性を高める観点から、水溶性ポリマー（ｘ）における（ｂ）疎水性モノマーと同一のモノマーの重合体を用いることが好ましく、スチレン系マクロマーであることがより好ましい。
【００２０】
〔（ｄ）ノニオン性モノマー〕
モノマー混合物には、更に、（ｄ）ノニオン性モノマー（以下「（ｄ）成分」ともいう）が含有されていてもよい。
（ｄ）成分としては、２−ヒドロキシエチル（メタ）アクリレート、３−ヒドロキシプロピル（メタ）アクリレート、ポリエチレングリコール（ｎ＝２〜３０、ｎはオキシアルキレン基の平均付加モル数を示す。以下同じ）（メタ）アクリレート、ポリプロピレングリコール（ｎ＝２〜３０）（メタ）アクリレート、ポリ（エチレングリコール（ｎ＝１〜１５）・プロピレングリコール（ｎ＝１〜１５））（メタ）アクリレート、メトキシポリエチレングリコール（１〜３０）（メタ）アクリレート、メトキシポリテトラメチレングリコール（１〜３０）（メタ）アクリレート、エトキシポリエチレングリコール（１〜３０）（メタ）アクリレート、オクトキシポリエチレングリコール（１〜３０）（メタ）アクリレート、ポリエチレングリコール（１〜３０）（メタ）アクリレート２−エチルヘキシルエーテル、（イソ）プロポキシポリエチレングリコール（１〜３０）（メタ）アクリレート、ブトキシポリエチレングリコール（１〜３０）（メタ）アクリレート、メトキシポリプロピレングリコール（１〜３０）（メタ）アクリレート、メトキシ（エチレングリコール・プロピレングリコール共重合）（１〜３０、その中のエチレングリコール：１〜２９）（メタ）アクリレート等が挙げられる。
【００２１】
商業的に入手しうる（ｄ）成分の具体例としては、新中村化学工業株式会社のＮＫエステルＭ−４０Ｇ、同９０Ｇ、同２３０Ｇ、日本油脂株式会社のブレンマーＰＥ−９０、同２００、同３５０、ＰＭＥ−１００、同２００、同４００、同１０００、ＰＰ−５００、同８００、同１０００、ＡＰ−１５０、同４００、同５５０、同８００、５０ＰＥＰ−３００、５０ＰＯＥＰ−８００Ｂ、４３ＰＡＰＥ−６００Ｂ等が挙げられる。
上記（ａ）〜（ｄ）成分は、それぞれ単独で又は２種以上を混合して用いることができる。
【００２２】
水不溶性ポリマー（ｙ）中の（ａ）〜（ｄ）成分に由来する構成単位の含有量は以下のとおりである。
（ａ）成分に由来する構成単位の含有量は、顔料を含有するポリマー粒子の保存安定性と再分散性を高める観点から、好ましくは５〜４０重量％、より好ましくは１０〜３０重量％、更に好ましくは１５〜３０重量％である。
（ｂ）成分に由来する構成単位の含有量は、ポリマーの顔料への親和性を高める観点から、好ましくは２０〜９０重量％、より好ましくは３０〜８０重量％、更に好ましくは３０〜７０重量％である。特に、スチレンモノマーに由来する構成単位の含有量は、水溶性ポリマー（ｘ）の全構成単位中、２０〜８０重量％が好ましく、３０〜７０重量％がより好ましい。
（ｃ）成分に由来する構成単位の含有量は、ポリマーの顔料への親和性を高める観点から、好ましくは１〜２５重量％、より好ましくは５〜２０重量％である。
（ｄ）成分に由来する構成単位の含有量は、ポリマー粒子の分散性を高める観点から、好ましくは５〜６０重量％、より好ましくは１０〜５０重量％である。
水不溶性ポリマー（ｙ）の重量平均分子量は、顔料水分散体及び水系インクの保存安定性を向上させる観点から、５，０００〜５０万が好ましく、１万〜４０万がより好ましく、１万〜３０万が更に好ましく、２万〜３０万が特に好ましい。なお、該ポリマーの重量平均分子量は、実施例に記載の方法により測定することができる。
水不溶性ポリマー（ｙ）の酸価は、好ましくは８０〜３００ＫＯＨｍｇ／ｇ、より好ましくは９０〜２００ＫＯＨｍｇ／ｇ、更に好ましくは９０〜１８０ＫＯＨｍｇ／ｇである。
【００２３】
〔ポリマーの製造〕
本発明で用いられる水溶性ポリマー（ｘ）及び水不溶性ポリマー（ｙ）（以下、両者を総称して、単に「ポリマー」ともいう）は、塊状重合法、溶液重合法、懸濁重合法、乳化重合法等の公知の重合法により、モノマー混合物を共重合させることによって製造される。これらの重合法の中では、溶液重合法が好ましい。
溶液重合法で用いる溶媒としては極性有機溶媒が好ましい。極性有機溶媒が水混和性を有する場合には、水と混合して用いることもできる。極性有機溶媒としては、例えば、炭素数１〜３の脂肪族アルコール；炭素数３〜８のケトン類；酢酸エチル等のエステル類等又はこれらの１種以上と水との混合溶媒が好ましい。
重合の際には、アゾ化合物や有機過酸化物等の公知のラジカル重合開始剤を用いることができる。ラジカル重合開始剤の量は、モノマー混合物１モルあたり、好ましくは０．００１〜５モル、より好ましくは０．０１〜２モルである。
重合の際には、さらに、オクチルメルカプタン、２−メルカプトエタノール等のメルカプタン類、チウラムジスルフィド類等の公知の重合連鎖移動剤を添加してもよい。
モノマー混合物の重合条件は、使用するラジカル重合開始剤、モノマー、溶媒の種類等によって異なるので一概にはいえないが、通常、重合温度は好ましくは３０〜１００℃、より好ましくは５０〜８０℃であり、重合時間は好ましくは１〜２０時間である。また、重合雰囲気は、窒素ガス雰囲気、アルゴン等の不活性ガス雰囲気であることが好ましい。
重合反応の終了後、公知の方法により生成したポリマーを単離することができる。また、得られたポリマーは、再沈澱を、膜分離、クロマトグラフ法、抽出法等により、未反応のモノマー等を除去して精製することができる。
【００２４】
本発明で用いられるポリマーは、アニオン性基を中和剤により中和して用いることが好ましい。中和剤としては、アンモニア、メチルアミン、ジメチルアミン、トリメチルアミン、エチルアミン、ジエチルアミン、トリエチルアミン等の揮発性塩基、水酸化ナトリウム、水酸化カリウム、水酸化リチウム等の不揮発性塩基が挙げられる。ここで、揮発性塩基とは、常圧下での沸点が１３０ ℃未満のものをいい、不揮発性塩基とは、常圧下での沸点が１３０ ℃以上のものをいう。これらの中では、保存安定性の観点から不揮発性塩基が好ましく、水酸化ナトリウム、水酸化カリウムがより好ましい。
該ポリマーのアニオン性基の中和度は、ポリマー粒子のインク中での分散安定性の観点から、１０〜３００％であることが好ましく、２０〜２００％がより好ましく、３０〜１５０％が更に好ましい。
ポリマーを架橋させる場合は、架橋前のポリマーのアニオン性基の平均中和度は、ポリマー粒子のインク中での分散安定性の観点から、１０〜９０％であることが好ましく、２０〜８０％であることがより好ましく、３０〜７０％であることが更に好ましい。
ここで、ポリマーのアニオン性基の平均中和度は、下記式（１）によって求めることができる。
ポリマーの平均中和度（モル％）＝｛［中和剤の重量（ｇ）／中和剤の当量］／〔［水溶性ポリマー（ｘ）の酸価（ＫＯＨｍｇ／ｇ）×水溶性ポリマー（ｘ）の重量（ｇ）＋水不溶性ポリマー（ｙ）の酸価（ＫＯＨｍｇ／ｇ）×水不溶性ポリマー（ｙ）の重量（ｇ）］／（５６×１０００）〕｝×１００）      （１）
酸価は、ポリマーの構成単位から計算で算出することができるし、適当な溶媒（例えばメチルエチルケトン）にポリマーを溶解して、滴定する方法でも求めることができる。
【００２５】
〔架橋剤〕
本発明において架橋剤としては、ポリマーのアニオン性基と反応する反応性官能基を、分子中に２以上有する化合物が好ましく用いられる。架橋剤の分子量は、反応のし易さ、及び得られる架橋ポリマー粒子の保存安定性の観点から、１２０〜２０００が好ましく、１５０〜１５００が更に好ましく、１５０〜１０００が特に好ましい。
架橋剤に含まれる反応性官能基の数は、分子量を制御して保存安定性を向上する観点から、２〜６が好ましく、２〜３がより好ましい。反応性官能基としては、水酸基、エポキシ基、オキサゾリン基、及びアミノ基から選ばれる１種以上が好ましく挙げられる。
架橋剤は、効率よく、ポリマーを架橋する観点から、２５℃の水１００ｇに溶解させたときに、その溶解量が好ましくは５０ｇ以下、更に好ましくは４０ｇ以下、より更に好ましくは３０ｇ以下である。
【００２６】
架橋剤の具体例としては、次の（ａ）〜（ｄ）が挙げられる。
（ａ）分子中に２以上の水酸基を有する化合物：例えば、エチレングリコール、ジエチレングリコール、トリエチレングリコール、ポリエチレングリコール、グリセリン、ポリグリセリン、プロピレングルコール、１，４−ブタンジオール、１，５−ペンタンジオール、１，６−ヘキサンジオール、ネオペンチルアルコール、ジエタノールアミン、トリジエタノールアミン、ポリプロピレングリコール、ポリビニルアルコール、ペンタエリスリトール、ソルビット、ソルビタン、グルコース、マンニット、マンニタン、ショ糖、ブドウ糖等の多価アルコール。
（ｂ）分子中に２以上のエポキシ基を有する化合物：例えば、エチレングリコールジグリシジルエーテル、ポリエチレングリコールジグリシジルエーテル、ポリプロピレングリコールジグリシジルエーテル、グリセリントリグリシジルエーテル、グリセロールポリグリシジルエーテル、ポリグリセロールポリグリシジルエーテル、トリメチロールプロパンポリグリシジルエーテル、ソルビトールポリグリシジルエーテル、ペンタエリスリトールポリグリシジルエーテル、レゾルシノールジグリシジルエーテル、ネオペンチルグリコールジグリシジルエーテル、水添ビスフェノールＡ型ジグリシジルエーテル等のポリグリシジルエーテル。
（ｃ）分子中に２以上のオキサゾリン基を有する化合物：例えば、脂肪族基又は芳香族基に２個以上、好ましくは２〜３個のオキサゾリン基が結合した化合物、より具体的には、２，２’−ビス（２−オキサゾリン）、１，３−フェニレンビスオキサゾリン、１，３−ベンゾビスオキサゾリン等のビスオキサゾリン化合物、該化合物と多塩基性カルボン酸とを反応させて得られる末端オキサゾリン基を有する化合物。
（ｄ）分子中に２以上のアミノ基を有する化合物：例えば、エチレンジアミン、ポリエチレンイミン等のポリアミン。
これらの中では、（ｂ）分子中に２以上のエポキシ基を有する化合物が好ましく、特にエチレングリコールジグリシジルエーテル、トリメチロールプロパンポリグリシジルエーテルが好ましい。
【００２７】
〔インクジェット記録用水系インク〕
本発明の水系インクは、顔料を、アニオン性基を有する水溶性ポリマー（ｘ）及びアニオン性基を有する水不溶性ポリマー（ｙ）で分散させた後、アニオン性基と反応する官能基を有する架橋剤で、水溶性ポリマー（ｘ）と水不溶性ポリマー（ｙ）とを架橋処理することで得ることができる。
分散剤として、アニオン性基を有する水溶性ポリマー（ｘ）とアニオン性基を有する水不溶性ポリマーとを併用することで印字濃度に優れる。これは水溶性ポリマー（ｘ）により顔料を微細に分散し、水不溶性ポリマー（ｙ）で凝集を抑制しているためと考えられる。
水溶性ポリマー（ｘ）及び水不溶性ポリマー（ｙ）を架橋処理することで水溶性ポリマー（ｘ）のアニオン性基同士、水不溶性ポリマー（ｙ）のアニオン性基同士、水溶性ポリマー（ｘ）のアニオン性基と水不溶性ポリマー（ｙ）のアニオン性基とが架橋されると考えられる。
【００２８】
インクジェット記録用水系インクは、インクの吐出性等の観点から、インク乾燥後の再分散性に優れることが求められる。
架橋処理後のポリマー１ｇ当たりのアニオン性基量は、インクの保存安定性と再分散性との観点から、１．５〜３．０ｍｍｏｌ／ｇである。ここでの架橋処理後のポリマーとは、水溶性ポリマー（ｘ）と水不溶性ポリマー（ｙ）の合計量をいう。
すなわち、〔アニオン性基量／（水溶性ポリマー（ｘ）と水不溶性ポリマー（ｙ）の合計量）〕が、１．５ｍｍｏｌ／ｇ未満であるとポリマーが水に膨潤しにくく再分散性が不十分となり、３．０ｍｍｏｌ／ｇを超えると保存安定性が不十分となる。再分散性と保存安定性との観点から、アニオン性基量は、好ましくは１．８〜２．５ｍｍｏｌ／ｇであり、より好ましくは２．０〜２．５ｍｍｏｌ／ｇである。
なお、アニオン性基量は実施例記載の方法により測定することができ、未中和のアニオン性基と塩基で中和したアニオン性基量の合計量である。
顔料を含有する架橋ポリマー粒子のポリマーには、水不溶性ポリマー（ｙ）と共に水溶性ポリマー（ｘ）を用いているため、ポリマー、特に水溶性ポリマー（ｘ）が顔料から脱離を抑制し、保存安定性を高めることが重要である。保存安定性の劣るインクは、インクが固化した際に、ポリマー粒子同士が凝集してしまい、再分散性も低下する。
【００２９】
ポリマー１ｇ当たりの架橋剤量、すなわち、〔架橋剤の使用量／（水溶性ポリマー（ｘ）と水不溶性ポリマー（ｙ）の合計量）〕は、０．８〜３．０ｍｍｏｌ当量／ｇである。該架橋剤量が、０．８ｍｍｏｌ当量／ｇ未満であると架橋が不十分となり、３．０ｍｍｏｌ／ｇを超えると再分散性が不十分となる。インクの再分散性と架橋性との観点から、架橋剤量は、好ましくは１．０〜２．５ｍｍｏｌ当量／ｇであり、より好ましくは１．２〜２．５ｍｍｏｌ当量／ｇである。
ここでｍｏｌ当量は、架橋剤の重量を架橋剤の当量（分子量／架橋剤１分子中のアニオン性基（カルボキシ基）と反応する官能基の数）で除した値である。
【００３０】
再分散性を向上させるには、アニオン性基量を多くすればよいが、本発明は、水不溶性ポリマー（ｙ）を用いるため、アニオン性基量はある程度以下とする必要がある。更に、保存安定性を高めるには、架橋剤量を多くすればよいが、架橋されたアニオン性基は、再分散性に寄与しない。従って、保存安定性を満足しつつ、再分散性を向上させるためにアニオン性基量と架橋剤量を一定の範囲内にする必要がある。
架橋剤の使用量としては、保存安定性と再分散性の観点から、〔架橋剤／ポリマー〕の重量比で１／１００〜５０／１００が好ましく、５／１００〜４０／１００がより好ましく、５／１００〜３０／１００が更に好ましく、１０／１００〜２５／１００が特に好ましい。
下記式（２）から求められる架橋ポリマーの架橋率（モル％）は、保存安定性と再分散性の観点から、好ましくは１０〜９０モル％、より好ましくは２０〜８０モル％、更に好ましくは３０〜７０モル％である。架橋率は、架橋剤の使用量と反応性基のモル数、ポリマーの使用量と架橋剤の反応性基と反応できるポリマーの反応性基のモル数から計算で求めることができる。
架橋率（モル％）＝［架橋剤の反応性基のモル数／ポリマーが有する架橋剤と反応し得
る反応性基のモル数］×１００      （２）
式（２）において、「架橋剤の反応性基のモル数」とは、使用する架橋剤のモル数に架
橋剤１分子中のカルボキシ基と反応する官能基の数を乗じたものである。
【００３１】
水溶性ポリマー（ｘ）に対する顔料の重量比〔顔料／水溶性ポリマー（ｘ）〕は、分散安定性の観点から、１２〜２５が好ましく、１２〜２２がより好ましく、１２〜２０がより好ましく、１２〜１８がより好ましく、１２〜１５が更に好ましい。水不溶性ポリマー（ｙ）に対する顔料の重量比〔顔料／水不溶性ポリマー（ｙ）〕は、ポリマー粒子（Ａ）のインク中での分散安定性の観点から、１〜２０が好ましく、１〜１０がより好ましく、１〜６が更に好ましい。
分散に用いる水溶性ポリマー（ｘ）と水不溶性ポリマー（ｙ）の合計量［（ｘ）＋（ｙ）］に対する顔料の重量比〔顔料／［（ｘ）＋（ｙ）］〕は、印字濃度向上の観点から、５０／５０〜９５／５が好ましく、６０／４０〜９５／５がより好ましく、７０／３０〜９５／５が更に好ましい。
水溶性ポリマー（ｘ）に対する水不溶性ポリマー（ｙ）の重量比〔水不溶性ポリマー（ｙ）／水溶性ポリマー（ｘ）〕は、インクの印字濃度、保存安定性、再分散性の観点から、２．０〜５．０が好ましく、２．５〜５．０がより好ましく、３．０〜５．０がより更に好ましく、３．０〜４．０が更により好ましい。
ポリマーの架橋前の平均中和度は、架橋反応による、インクの保存安定性の観点から７０モル％以下が好ましく、カルボキシ基の塩中和による、インクの再分散性の観点から３０モル％以上が好ましく、３０〜７０モル％が好ましく、３０〜６０モル％がより好ましい。平均中和度は実施例に記載の方法で計算することができる。
【００３２】
〔インクジェット記録用水系インクの製造〕
本発明のインクジェット記録用水系インクの製造方法に特に制限はないが、下記工程（I）〜（III）を有する方法により水分散体を得た後、そのまま水系インクとして、あるいは必要により、後述する水系インクに通常用いられる添加剤等を加えることにより、水系インクを効率的に製造することができる。
工程（I）：顔料をアニオン性基を有する水溶性ポリマー（ｘ）及び水で分散し、水分散体を得る工程
工程（II）：工程（I）で得られた水分散体にアニオン性基を有する水不溶性ポリマー（ｙ）を添加して更に分散し、顔料を含有するポリマー粒子（Ａ）を含む分散体を得る工程
工程（III）：工程（II）で得られた分散体に、架橋処理を行う工程
【００３３】
工程（I）
工程（Ｉ）は、顔料を水溶性ポリマー（ｘ）で分散し、水分散体を得る工程であるが、まず、水溶性ポリマー（ｘ）、顔料、水、及び必要に応じて中和剤、界面活性剤、有機溶媒等を混合し、混合物を得、該混合物を分散機にて分散する方法が好ましい。
混合物中、着色剤は、５〜５０重量％が好ましく、７〜４０重量％がより好ましく、有機溶媒は、２〜４０重量％が好ましく、３〜３０重量％がより好ましく、水溶性ポリマー（ｘ）は、０．２〜１０重量％が好ましく、０．３〜８重量％がより好ましく、水は、２０〜９０重量％が好ましく、３０〜９０重量％がより好ましい。水溶性ポリマー（ｘ）に対する顔料の重量比は、前記のとおりである。
中和剤を用いて中和する場合、最終的に得られる水分散体のｐＨが７〜１１であるように中和することが好ましい。中和剤としては、水酸化ナトリウム、水酸化カリウム、各種アミン等の塩基が挙げられる。また、水溶性ポリマー（ｘ）を予め中和しておいてもよい。
【００３４】
工程（I）における混合物の分散方法に特に制限はない。本分散だけで顔料粒子の平均粒径を所望の粒径となるまで微粒化することもできるが、好ましくは予備分散させた後、さらに剪断応力を加えて本分散を行い、顔料粒子の平均粒径を所望の粒径とするよう制御することが好ましい。工程（I）の分散における温度は、５〜５０℃が好ましく、５〜３５℃がより好ましく、分散時間は１〜３０時間が好ましく、１〜２５時間がより好ましい。
混合物を予備分散させる際には、アンカー翼、ディスパー翼等の一般に用いられている混合撹拌装置、具体例としては、ウルトラディスパー、デスパミル（浅田鉄工株式会社、商品名）、マイルダー（株式会社荏原製作所、太平洋機工株式会社、商品名）、ＴＫホモミクサー、ＴＫパイプラインミクサー、ＴＫホモジェッター、ＴＫホモミックラインフロー、フィルミックス（以上、プライミクス株式会社、商品名）等の高速撹拌混合装置が好ましい。
本分散の剪断応力を与える手段としては、例えば、ロールミル、ニーダー、エクストルーダ等の混練機、高圧ホモゲナイザー（株式会社イズミフードマシナリ、商品名）に代表されるホモバルブ式の高圧ホモジナイザー、マイクロフルイダイザー（Microfluidics 社、商品名）、ナノマイザー（吉田機械興業株式会社、商品名）、アルティマイザー、スターバースト（スギノマシン株式会社、商品名）等のチャンバー式の高圧ホモジナイザー、ペイントシェーカー、ビーズミル等のメディア式分散機が挙げられる。市販のメディア式分散機としては、ウルトラ・アペックス・ミル（寿工業株式会社製、商品名）、ピコミル（浅田鉄工株式会社製、商品名）、ダイノーミル（シンマルエンタープライゼス社製、商品名）等が挙げられる。これらの装置は複数を組み合わせることもできる。これらの中では、顔料粒子を小粒子径化する観点及び分散体を安定化する観点から、メディア式分散機を用いることが好ましい。
【００３５】
工程（II）
工程（II）は、工程（I）で得られた水分散体に水不溶性ポリマー（ｙ）を添加して更に分散し、顔料を含有するポリマー粒子（Ａ）を含む分散体を得る工程である。工程（II）は、得られる水系インクの保存安定性の観点から、工程（I）で得られた水分散体と、水不溶性ポリマー（ｙ）、有機溶媒、及び水を含有する水不溶性ポリマー（ｙ）の分散体、即ち、「有機溶媒を含む水不溶性ポリマー（ｙ）のエマルジョン」とを混合し、分散して、着色剤を含有するポリマー粒子（Ａ）を含む乳化状態の分散体を得る工程であることがより好ましい。
工程（II）で得られる分散体中、着色剤は、５〜５０重量％が好ましく、６〜４０重量％がより好ましく、水不溶性ポリマー（ｙ）は、１〜４０重量％が好ましく、１〜２０重量％がより好ましく、水溶性ポリマー（ｘ）は、０．１〜２０重量％が好ましく、０．２〜１０重量％がより好ましく、有機溶媒は、３〜５０重量％が好ましく、３〜３０重量％がより好ましく、水は、３０〜９０重量％が好ましく、５０〜８５重量％がより好ましく、ｐＨ（２０℃）が７〜１０となるように調整することが好ましい。水不溶性ポリマー（ｙ）に対する顔料の重量比は、前記のとおりである。
【００３６】
ここで、有機溶媒を含む水不溶性ポリマー（ｙ）のエマルジョンの調製方法としては、先ず水不溶性ポリマー（ｙ）を有機溶媒に溶解させ、次に中和剤、水の順に仕込み、必要に応じて界面活性剤等を添加して、所望の平均粒径を有する水中油型の乳化物（エマルジョン）となるまで撹拌混合を行う方法が挙げられる。乳化しにくい場合には、必要に応じて高速撹拌機や分散機等の機械的な力を作用させてもよく、平均粒径として０．０１〜２μｍの範囲となるように調整するのが好ましい。
また、乳化状態の分散体の調製法としては、転相法や順相法等を用いることができる。その場合、（i）水と中和剤の混合液を調製しておき、そこに水不溶性ポリマー（ｙ）と有機溶媒の混合液を滴下する方法、（ii）水に水不溶性ポリマー（ｙ）、有機溶媒、中和剤の混合物を滴下する方法等が挙げられる。乳化時の温度は、得られるポリマー粒子の粒径、粘度の安定性の観点から、４０℃以下が好ましく、３０℃以下がより好ましい。
乳化物中の各成分比率としては、有機溶媒は好ましくは５〜４０重量％、より好ましくは１０〜３０重量％であり、水不溶性ポリマー（ｙ）（固形分含有量）は好ましくは２〜４０重量％、より好ましくは３〜３０重量％であり、水は好ましくは５０〜９０重量％、より好ましくは５５〜８５重量％である。
【００３７】
中和剤量は、最終的に得られる水系インクのポリマー１ｇ当たりの、塩基で中和されたアニオン性基量（計算値）が前記の範囲内になるように用いる。また、アニオン性ポリマーを予め中和しておいてもよい。
有機溶媒としては、エタノール、イソプロパノール、イソブタノール等のアルコール系溶媒、アセトン、メチルエチルケトン、メチルイソブチルケトン、ジエチルケトン等のケトン系溶媒及びジブチルエーテル、テトラヒドロフラン、ジオキサン等のエーテル系溶媒が挙げられる。これらは単独で又は２種以上を組み合わせて用いてもよい。
該有機溶媒の水１００ｇに対する溶解量は、２０℃において、好ましくは５ｇ以上、より好ましくは１０ｇ以上であり、メチルエチルケトン及びメチルイソブチルケトンが好ましい。
【００３８】
工程（II）における混合物の分散方法は、工程（I）と同様に、特に制限はなく、本分散だけでポリマー粒子の平均粒径を所望の粒径となるまで微粒化することもできるが、予備分散させた後、さらに剪断応力を加えて本分散を行ってもよい。工程（II）の分散における温度は、５〜５０℃が好ましく、５〜３５℃がより好ましく、分散時間は１〜３０時間が好ましく、２〜２５時間がより好ましい。
混合物を予備分散させる際には、前記の混合撹拌装置等が好ましく用いられる。
本分散の剪断応力を与える手段としては、前記の混練機、高圧ホモジナイザー、メディア式分散機が挙げられる。これらの中では、ポリマー粒子（Ａ）を小粒子径化する観点及び分散体を安定化する観点から、高圧ホモジナイザーを用いることが好ましい。
【００３９】
（溶媒除去工程）
前記水系インクの製造方法においては、任意の工程として、工程（II）の後に、工程（II）で得られたポリマー粒子（Ａ）を含む分散体から、公知の方法で有機溶媒を留去して水系にすることで、ポリマー粒子（Ａ）の水分散体を得ることができる。本工程は工程（II）の後に行ってもよい。
得られたポリマー粒子（Ａ）の水分散体中の有機溶媒は実質的に除去されていることが好ましいが、本発明の目的を損なわない限り、残存していてもよく、架橋工程を後に行う場合は、必要により架橋後に追加で除去すればよい。最終的に得られたポリマー粒子（Ａ）の水分散体中の残留有機溶媒の量は０．１重量％以下が好ましく、０．０１重量％以下であることがより好ましい。
また必要に応じて、有機溶媒を留去する前に分散体を加熱撹拌処理することもできる。  得られたポリマー粒子（Ａ）の水分散体は、該ポリマーの固体分が水を主媒体とする中に分散しているものである。ここで、ポリマー粒子（Ａ）の形態は特に制限はなく、少なくとも顔料とポリマーにより粒子が形成されていればよい。例えば、該ポリマーに顔料が内包された粒子形態、該ポリマー中に顔料が均一に分散された粒子形態、該ポリマー粒子表面に顔料が露出された粒子形態等が含まれる。
【００４０】
工程（III）
工程（III）は、工程（II）で得られたポリマー粒子（Ａ）を含む分散体に架橋処理を行う工程である。前記工程（II）で得られたポリマー粒子（Ａ）を含む分散体、又は工程（II）で得られた分散体に有機溶媒が含まれている場合、該分散体から有機溶媒を除去して得られたポリマー粒子（Ａ）の水分散体に架橋剤を添加して、水溶性ポリマー（ｘ）及び水不溶性ポリマー（ｙ）を架橋した架橋ポリマー粒子を含有する水分散体を得ることができる。工程（III）は、水系インクの粘度を低減し、印字濃度を向上させ、保存安定性と再分散性の観点から、ポリマー１ｇ当たりの架橋剤量が、前述の範囲となるように、架橋することが必要である。
ポリマーの架橋は、前記工程（II）で得られた顔料を含有するポリマー粒子（Ａ）の分散体と架橋剤とを混合して行う場合は、該架橋工程で得られた架橋ポリマー粒子の分散体から、有機溶媒を除去する工程を前記溶媒除去工程と同様に行うことによっても、水分散体を得ることができる。
【００４１】
〔水系インクの組成、物性等〕
本発明の水系インク中の顔料の含有量は、印字濃度と保存安定性等の観点から、好ましくは３〜２０重量％、より好ましくは４〜２０重量％、更に好ましくは４〜１５重量％、特に好ましくは４〜１３重量である。水の含有量は、好ましくは２０〜９０重量％，より好ましくは３０〜８０重量％、更に好ましくは４０〜７０重量％である。
水系インクには、水系インクに通常用いられる湿潤剤、浸透剤、分散剤、粘度調整剤、消泡剤、防黴剤、防錆剤等の添加剤を添加することができる。例えば、浸透剤として、１，２−ヘキサンジオール、３−メチル−１，３−ブタンジオール、２−エチル−１，３−ヘキサンジオール等の炭素数２〜８のアルカンジオール類、トリエチレングリコールモノブチルエーテル等のポリアルキレン（炭素数２〜４）グリコールアルキル（炭素数２〜６）エーテル類、湿潤剤として、グリセリン、ジオキサン、２−ピロリドン等が挙げられる。
本発明の水系インクの表面張力（２０℃）は、好ましくは２３〜５０ｍＮ／ｍ、より好ましくは２３〜４５ｍＮ／ｍ、更に好ましくは２５〜４５ｍＮ／ｍである。
水系インクの粘度（２０℃）は、良好な吐出信頼性を維持するために、好ましくは２〜２０ｍＰａ・ｓであり、より好ましくは２．５〜１６ｍＰａ・ｓ、更に好ましくは２．５〜１２ｍＰａ・ｓである。
本発明の水系インクを適用するインクジェット記録方式は特に制限されないが、顔料等の分散性色材やポリマー粒子等を含有する分散液の吐出に適したピエゾ方式のインクジェットプリンターに好適である。
【実施例】
【００４２】
以下の製造例、実施例及び比較例において、「部」及び「％」は特記しない限り「重量部」及び「重量％」である。なお、ポリマーの重量平均分子量、ポリマーの水不溶性／水溶性比率、顔料含有架橋ポリマー粒子の平均粒径、水分散体のアニオン性基量の測定、並びに水系インクの保存安定性、再分散性の評価は、以下の方法により行った。
【００４３】
（１）ポリマーの重量平均分子量
Ｎ，Ｎ−ジメチルホルムアミドに、リン酸及びリチウムブロマイドをそれぞれ６０ｍｍｏｌ／Ｌと５０ｍｍｏｌ／Ｌの濃度となるように溶解した液を溶媒として、ゲルクロマトグラフィー法〔東ソー株式会社製ＧＰＣ装置（ＨＬＣ−８１２０ＧＰＣ）、東ソー株式会社製カラム（ＴＳＫ−ＧＥＬ、α−Ｍ×２本）、流速：１ｍＬ／ｍｉｎ〕により、標準物質としてポリスチレンを用いて測定した。
【００４４】
（２）ポリマーの水不溶性／水溶性比率
（i）水溶性ポリマー（１）の場合
水溶性ポリマー（１）（ジョンクリル６１Ｊ、（ａ）アクリル酸／（ｂ）スチレン＝２５／７５（重量比）、ＢＡＳＦジャパン株式会社製、重量平均分子量１６０００、アンモニア１００％中和品）の水溶液に純水を添加し、ポリマー濃度を１０重量％としたポリマー溶液は全て溶解していた。
（ii）水不溶性ポリマーＰ１の場合
製造例１で得られた水不溶性ポリマー（２）のメチルエチルケトン溶液に５Ｎの水酸化ナトリウム水溶液を添加し、１００％中和とし、ポリマー純分換算で１０ｇを量り取った。これを純水中に滴下し、ロータリーエバポレーターで、メチルエチルケトン及び水の一部を除去し、ポリマー濃度を１０重量％とした分散物を遠心分離し、沈降した部分を水不溶性ポリマー（ｙ-2）、溶解部分を水溶性ポリマー（ｘ-2）とすると、小数点一桁目を四捨五入すると、水不溶性ポリマー（ｙ-2）／水溶性ポリマー（ｘ-2）比率＝１００／０であった。
（iii）水不溶性ポリマーＰ２の場合
製造例２で得られた水不溶性ポリマー（３）のメチルエチルケトン溶液に５Ｎの水酸化ナトリウム水溶液を添加し、１００％中和とし、ポリマー純分換算で１０ｇを量り取った。これを純水中に滴下し、ロータリーエバポレーターで、メチルエチルケトン及び水の一部を除去し、ポリマー濃度を１０重量％とした分散物を遠心分離し、沈降した部分を水不溶性ポリマー（ｙ-2）、溶解部分を水溶性ポリマー（ｘ-2）とすると、水不溶性ポリマー（ｙ-2）／水溶性ポリマー（ｘ-2）比率＝９９／１であった。
表2には、各実施例毎に、使用したポリマーの水不溶性／水溶性比率を示した。表１において、水溶性ポリマー（ｘ）の量は、水溶性ポリマー（ｘ-1）＋（ｘ-2）の量であり、水不溶性ポリマー（ｙ）の量は、水不溶性ポリマー（ｙ-1）＋（ｙ-2）の量である。
【００４５】
（３）顔料含有架橋ポリマー粒子の平均粒径の測定
大塚電子株式会社のレーザー粒子解析システムＥＬＳ−８０００(キュムラント解析)を用いて測定した。測定条件は、温度２５℃、入射光と検出器との角度９０°、積算回数１００回であり、分散溶媒の屈折率として水の屈折率（１．３３３）を入力する。測定濃度は、約５×１０-3重量％で行った。
【００４６】
（４）インク中の顔料含有架橋ポリマー粒子のアニオン性基量の測定
（測定条件）
装置：京都電子工業株式会社製、電位差自動滴定装置、ＡＴ−６１０
試薬：０．１Ｎ−ＮａＯＨは、和光純薬工業株式会社製、０．１ｍｏｌ／Ｌ水酸化ナトリウム（容量分析用）、０．１Ｎ−ＨＣｌは、和光純薬工業株式会社（株）製、０．１ｍｏｌ／Ｌ塩酸（容量分析用）を使用した。
（測定方法）
水系インク５ｇとなるように精秤し、イオン交換水を加え５０ｍｌとし、０．１Ｎ−ＮａＯＨを６ｍｌ（過剰量）添加し３０分間攪拌することにより、アニオン性基を全てＮａ塩とした。
０．１Ｎ−ＨＣｌを０．１ｍｌずつ、３０秒間隔で、分散液を攪拌しながら滴下し、ｐＨを測定する。過剰アルカリが中和される中和点（変曲点１）を起点として、続いて起こる中和変曲点の中で最も酸性よりの中和点（変曲点２）を終点としたときの、変曲点２−変曲点１の間の０．１Ｎ−ＨＣｌの使用量からアニオン性基（カルボキシ基）量を算出し、ポリマー１ｇ当りのモル数として求めた。測定は２０℃で行った。
【００４７】
（５）保存安定性
スクリュー管にインクを充填、密閉し、７０℃の恒温槽にて２週間保存した。保存前後の平均粒径を上記（３）の方法により測定し、下記計算式により平均粒径の変化率（％）の値として求め、インク保存安定性の評価を行った。数値が１００％に近い方が、保存安定性が良い。
平均粒径の変化率（％）＝〔［保存後の平均粒径（ｎｍ）−保存前の平均粒径（ｎｍ）］／［初期平均粒径（ｎｍ）］〕×１００
〔評価基準〕
Ａ：平均粒径の変化率（％）が１０５％未満
Ｂ：平均粒径の変化率（％）が１０５以上１１０％未満
Ｃ：平均粒径の変化率（％）が１１０％以上
【００４８】
（６）再分散性
インク０．１ｇをシャーレに入れ４０℃で２４時間放置し乾燥させた後、実施例１（６）の水系インクの調製で用いた「混合溶液」を２ｃｃ加え、５分間放置し、更に５分間、６０ｒｐｍで振とうさせた後、下記の基準により再分散性を評価した。
Ａ：混合液が顔料色に着色され、未溶解物がまったく見られない。
Ｂ：混合液が顔料色に着色されるが、細かい未溶解物がわずかに存在する。
Ｃ：混合液が顔料色に若干着色されるが、細かい未溶解物が存在する。
Ｄ：混合液が顔料色に着色されず、大きな未溶解物が存在する。
【００４９】
製造例１（水不溶性ポリマーＰ１の製造）
メタクリル酸（（ａ）成分）２１部、スチレン（（ｂ）成分）３９部、スチレンマクロマー（東亞合成株式会社製、商品名：ＡＳ−６Ｓ、固形分５０％、（ｃ）成分）２０部（有効分として１０部）、フェノキシポリエチレングリコールポリプロピレングリコールモノメタクリレート（日油株式会社製、商品名：ブレンマー４３ＰＡＰＥ−６００Ｂ、エチレンオキシド平均付加モル数＝６、プロピレンオキシド平均付加モル数＝６、（ｄ−１）成分）１５部、ポリプロピレングリコールモノメタクリレート（日油株式会社製、商品名：ブレンマーＰＰ−８００、プロピレンオキシド平均付加モル数＝１３、（ｄ−２）成分）１５部を混合し、モノマー混合液を調製した。
反応容器内に、メチルエチルケトン（以下、「ＭＥＫ」という）１０部、重合連鎖移動剤（２−メルカプトエタノール）０．０２５部、及び前記モノマー混合液の１０％を入れて混合し、十分に窒素ガス置換を行い、混合溶液を得た。
一方、滴下ロートに、前記モノマー混合液の残りの９０％、前記重合連鎖移動剤０．２２５部、ＭＥＫ３０部、及びラジカル重合開始剤（２，２’−アゾビス（２，４−ジメチルバレロニトリル））０．６部の混合液を入れ、反応容器内の前記モノマー混合液を攪拌しながら６５℃まで昇温し、滴下ロート中の混合液を３時間かけて滴下した。滴下終了から６５℃で２時間経過後、前記重合開始剤０．１５部をＭＥＫ２．５部に溶解した溶液を加え、更に６５℃で２時間、７０℃で２時間熟成させ、さらにＭＥＫ５７．５部加え、３０分間攪拌し、水不溶性ポリマーＰ１の溶液（（ａ）／（ｂ）／（ｃ）／（ｄ−１）／（ｄ−２）＝２５／３５／１０／１５／１５（重量比）、固形分含有量４０％、水不溶性ポリマーＰ１の重量平均分子量：１００，０００、水不溶性／水溶性比率＝１００／０、酸価１３７）を得た。得られたポリマーの組成と重量平均分子量を表１に示す。
【００５０】
製造例２（水不溶性ポリマーＰ２の製造）
製造例１と同様にして、表１に示すモノマー混合液を調製し、そのモノマー混合液を用いて製造例１と同様にして、水不溶性ポリマーＰ２の溶液（（ａ）／（ｂ）／（ｃ）／（ｄ−１）／（ｄ−２）＝２５／３５／１０／１５／１５（重量比）、固形分含有量４０％、水不溶性ポリマーＰ２の重量平均分子量：１００，０００、水不溶性／水溶性比率＝９９／１、酸価１６２）を得た。得られたポリマーの組成と重量平均分子量を表１に示す。
【００５１】
【表１】
0005629459.tif 000002
【００５２】
実施例１
（１）顔料水分散体の調製
水溶性ポリマー（１）（商品名：ジョンクリル６１Ｊ：ＢＡＳＦジャパン株式会社製、スチレン／アクリル酸＝７５／２５（重量比）の共重合体、重量平均分子量１６０００、酸価１９５）３１．８５％水溶液３０．０ｇにイオン交換水７７３.０ｇ、２５％アンモニア水溶液９．９ｇ及びＭＥＫ１０１ｇを加え、水溶性ポリマー（１）の水溶液を得た。
得られた水溶性ポリマー（１）水溶液に、Ｃ．Ｉ．ピグメント・イエロー７４（商品名：ＦＹ６１５、大日精化工業株式会社製）を１５０ｇ加え、ディスパー翼を用いて２０℃で１時間混合後、さらにイオン交換水５３２ｇを加え、予備分散体を得た。
得られた予備分散体１５９６ｇをビーズミル型分散機（商品名：ウルトラ・アペックス・ミルＵＡＭ-０５、寿工業株式会社製）を用いて、メディア粒子として粒径０．０５ｍｍのジルコニアビーズを用いて、ビーズ充填率７０体積％、撹拌翼周速８ｍ/ｓ、循環流量２００ｃｃ／ｍｉｎの条件で６０分間（ミル内における総平均滞留時間：１０分）、循環方式による分散処理を行い、顔料を水溶性ポリマー（１）で分散した水分散体を得た。
（２）水不溶性ポリマーの乳化液の調製
製造例１で得られた水不溶性ポリマーＰ１の溶液８２．６ｇにＭＥＫ８．２ｇを加え、そこに５Ｎ水酸化ナトリウム水溶液１０．８ｇ及びイオン交換水１２０．１ｇを加え、スターラーにより混合し水不溶性ポリマー（２）の乳化液を調製した。
（３）顔料水分散体と水不溶性ポリマーの乳化液の混合物の分散処理
前記（１）で得られた、顔料を水溶性ポリマー（１）で分散した水分散体をスターラーで混合しながら、前記（２）で得られた水不溶性ポリマー（２）の乳化液を添加して、混合物を得た。
得られた混合物を高圧ホモジナイザー（商品名：マイクロフルイダイザー、Microfluidics 社製、圧力：１５０ＭＰａ、１０パスの連続方式）を用いて、分散処理し、分散体を得た。
【００５３】
（４）有機溶媒の除去
前記（３）で得られた分散体を、減圧下、温水加熱媒体を用いてＭＥＫ、アンモニア及び一部の水を除去し、５μｍのフィルター（アセチルセルロース膜、外径：２．５ｃｍ、富士フイルム株式会社製）を取り付けた容量２５ｍＬの針なしシリンジ（テルモ株式会社製）で濾過し、粗大粒子を除去することにより、固形分濃度３１％の未架橋水分散体を得た。このポリマーの平均中和度は、前記式（１）から計算すると４０モル％であった。
すなわち、５Ｎ水酸化ナトリウム（１０．８ｇ）の比重１．１８５、水溶性ポリマー（３１．８５％水溶液３０．０ｇ）の酸価１９５、水不溶性ポリマー（固形分４０％、８２．６ｇ）の酸価１３７を前記式（１）に入れて計算すると、ポリマーの平均中和度は下記のとおり求められる。
１９５×９．５＋１３７×３３＝６３７４
［５×０．０１０８／１．１８５／（６３７４／５６０００）］×１００＝４０モル％
（５）水分散体の架橋工程
前記（４）で得られた水分散体４０ｇ（固形分１２．４ｇ中の組成は、顔料９．７ｇ（７８％）、水不溶性ポリマー２．１ｇ（１７％）、水溶性ポリマー０．６ｇ（５％））に、イオン交換水２．５ｇと架橋剤（トリメチロールプロパンポリグリシジルエーテル、商品名：デナコールＥＸ３２１、ナガセケムテックス株式会社製、エポキシ当量１３０、水１００ｇへの溶解量約２７ｇ（２５℃））を０．５１ｇ加え、９０℃下で１時間攪拌を行った。攪拌後、冷却し、５．０μｍのフィルター（アセチルセルロース膜、外径：２．５ｃｍ、富士フイルム株式会社製）を用いて濾過を行い、固形分濃度３０％（顔料濃度２２．５％）の顔料含有架橋ポリマー粒子の水分散体を得た。
ポリマー１ｇ当たりの架橋剤量は、１．４５ｍｍｏｌ当量／ｇ（＝０．５１／１３０／２．７）となる。
【００５４】
（６）インクの調製
混合溶液は、水溶性有機溶媒として１，２−ヘキサンジオール（東京化成工業株式会社製、溶解度パラメーター１３．１５）３．０ｇ、２−ピロリドン（和光純薬株式会社製、溶解度パラメーター１３．６６）３．０ｇ、グリセリン（花王株式会社製、溶解度パラメーター１９．４０）５．０ｇ、トリエチレングリコールモノブチルエーテル（商品名：ブチルトリグリコール、日本乳化剤株式会社製、溶解度パラメーター１０．２１）２４．０ｇ、ノニオン界面活性剤としてサーフィノール４６５（日信化学工業株式会社製）０．５ｇ、オルフィンＥ１０１０（日信化学工業株式会社製）０．５ｇ、防腐剤としてプロキセルＸＬ２（アビシア株式会社製、）０．３ｇ、及びイオン交換水１９．３ｇ部をマグネチックスターラーで撹拌しながら混合し、更に室温で１５分間攪拌して「混合溶液」を得た。
次に、前記（５）で得られた水分散体４４．４ｇをマグネチックスターラーで撹拌しながら、前記混合溶液５５．６ｇを添加し、５μｍのフィルター（酢酸セルロース膜、ザルトリウス社製）で濾過し、顔料分換算が１０．０％となる水系インクを得た。
【００５５】
実施例２
実施例１（５）の架橋工程において、イオン交換水を２．２ｇ、架橋剤（デナコールＥＸ３２１）を０．３８ｇへ変更した以外は、実施例１（１）〜（５）と同様にして固形分濃度３０％の顔料含有架橋ポリマー粒子の水分散体を得た。この水分散体を用いて、実施例１（６）と同様にして水系インクを得た。結果を表２に示す。
実施例３
実施例１（２）の水不溶性ポリマーの乳化液の調製において、ＭＥＫを８．２ｇ、５Ｎ水酸化ナトリウム水溶液を９．５ｇ、イオン交換水を１２１．２ｇに変更した以外は、実施例１（１）〜（５）と同様にして固形分濃度３０％の顔料含有架橋ポリマー粒子の水分散体を得た。この水分散体を用いて、実施例１（６）と同様にして水系インクを得た。結果を表２に示す。実施例１と比較してカルボキシ量が増加したのは、中和度が低く、架橋剤の反応率が低下したためと考えられる。
【００５６】
実施例４
実施例１（５）の架橋工程において、イオン交換水を２．９ｇ、架橋剤（デナコールＥＸ３２１）を０．６６ｇへ変更した以外は、実施例１（１）〜（５）と同様にして固形分濃度３０％の顔料含有架橋ポリマー粒子の水分散体を得た。この水分散体を用いて、実施例１（６）と同様にして水系インクを得た。結果を表２に示す。
実施例５
実施例１（２）の水不溶性ポリマーの乳化液の調製において、水不溶性ポリマーをＰ２へ変更し、さらに実施例１（５）の架橋工程において、イオン交換水を３．０ｇ、架橋剤（デナコールＥＸ３２１）を０．６９ｇへ変更した以外は、実施例１（１）〜（５）と同様にして固形分濃度３０％の顔料含有架橋ポリマー粒子の水分散体を得た。この水分散体を用いて、実施例１（６）と同様にして水系インクを得た。結果を表２に示す。
【００５７】
比較例１
実施例１（５）の架橋工程において、イオン交換水を１．３ｇ、架橋剤（デナコールＥＸ３２１）を０ｇへ変更した以外は、実施例１（１）〜（５）と同様にして固形分濃度３０％の顔料含有架橋ポリマー粒子の水分散体を得た。この水分散体を用いて、実施例１（６）と同様にして水系インクを得た。結果を表２に示す。
比較例２
実施例１（２）の水不溶性ポリマーの乳化液の調製において、ＭＥＫを８．２ｇ、５Ｎ水酸化ナトリウム水溶液を１６．３ｇ、イオン交換水を１１５．６ｇに変更し、実施例１（５）の架橋工程において、イオン交換水を２．２ｇ、架橋剤（デナコールＥＸ３２１）を０．３８ｇへ変更した以外は、実施例１（１）〜（５）と同様にして固形分濃度３０％の顔料含有架橋ポリマー粒子の水分散体を得た。この水分散体を用いて、実施例１（６）と同様にして水系インクを得た。
【００５８】
【表２】
0005629459.tif 000003
【００５９】
表２から、本発明の実施例１〜５の水系インクは、再分散性に優れ、保存安定性も優れていることが分かる。比較例１は、架橋されていないため保存安定性が悪く、凝集してしまい、再分散性も低下した。
また、インクジェットプリンター（セイコーエプソン株式会社製、型番：ＥＭ−９３０Ｃ、ピエゾ式）を用いて、実施例及び比較例の水系インクを市販の上質普通紙（ゼロックス株式会社製、商品名：ＸＥＲＯＸ ４２００）にベタ印字〔印字条件＝用紙種類：普通紙、モード設定：ファイン〕し、２５℃で２４時間放置後、印字濃度をマクベス濃度計（グレタグマクベス社製、品番：スペクトロアイ）で印字物の中心及び四隅の計５点を測定し、その平均値を求めたところ、実施例の水系インクの印字濃度は、１．０５以上でいずれも高かった。